(57)【要約】【課題】  各種物品の周囲に巻付収縮するシュリンクラベルにおいて、細かい階調の印刷や写真印刷の再現性向上が可能であり、ラベラー処理における開口不良を減少させることが可能なシュリンクラベルを提供することを目的とする。【解決手段】  絵柄印刷の前に、熱収縮性樹脂基材の印刷面に対し、インキ密着性の良い透明インキまたは静電防止剤を、プライマー層として形成する事により、細かい階調の印刷や写真印刷の再現性を向上させる。また、ラベルのカット部にも前記プライマー層を設けることにより、ラベラーでラベルをカットした際に、カット断面が仮着し難くなり、結果、ラベルの開口不良が減少する。【選択図】      図１
2010097136.tif 000002
【特許請求の範囲】
【請求項１】
各種物品の周囲に巻付収縮するシュリンクラベルにおいて、
外周側から、熱収縮性樹脂基材層と、透明インキまたは静電防止剤から成るプライマー層と、該プライマー層が設けられた領域の少なくとも一部に設けられた絵柄印刷層とが、順次積層されており、
前記プライマー層は、前記シュリンクラベルを筒状に形成するための重ね合わせ部分を除いて、前記熱収縮性樹脂基材層の全面に設けられており、
前記絵柄印刷は網点面積率が１０％以下のグラビア印刷であることを特徴とする、シュリンクラベル。
【請求項２】
前記熱収縮性樹脂基材層のプライマー層を設けた面のポリエチレンテレフタレートに対する静摩擦係数は０．３５以下であることを特徴とする、請求項１に記載のシュリンクラベル。
【請求項３】
前記熱収縮性樹脂基材層のプライマー層を設けた面のポリエチレンテレフタレートに対する動摩擦係数は０．３０以下であることを特徴とする、請求項１または請求項２に記載のシュリンクラベル。
【発明の詳細な説明】
【技術分野】
【０００１】
本発明は、飲料分野、調味料分野、トイレタリー分野などにおけるＰＥＴ容器やガラス瓶容器をはじめとする各種物品に巻付収縮するシュリンクラベルに関するものである。
【背景技術】
【０００２】
従来、各種飲料用のＰＥＴボトルやガラス瓶等の容器の胴部に装着されるラベルとしてシュリンクラベルが知られている（例えば、特許文献１）。
通常このシュリンクラベルは、ポリ塩化ビニルやポリエステル等の熱収縮性樹脂を基材としてシート状で積層形成された後に、図３に示すように、ラベル端部側同士を貼り合わせて巻き取られ、ラベル毎にカットされ、筒状に開口される（図３（ａ））。その後、該シュリンクラベルの筒内に各種物品が配置され、該シュリンクラベルを構成する熱収縮性樹脂に応じたシュリンク温度（例えば７０℃〜９０℃）にて加熱収縮されて、該物品の外周に密にシュリンクラベルが巻き付くようになる（図３（ｂ））。
【０００３】
【特許文献１】特開２００４−２２６４６８号公報
【発明の開示】
【発明が解決しようとする課題】
【０００４】
ところで、シュリンクラベルの熱収縮性樹脂基材の印刷面は、一般的に、プライマー処理が施されていないため、細かい階調の印刷や写真印刷の再現性にバラつきが大きい傾向があった。また、シュリンクラベルの原反を筒状に形成し巻き取った後、シュリンク・ラベラー等でラベル毎にカット（押し切り）する際に、カット面に圧力が集中する事によりカット部で圧着が生じ易く、その結果、カット後のラベルが筒状に開かないという開口不良を引き起こす傾向があった。さらに、シュリンクラベルの絵柄が無地部の多い絵柄である場合、無地の熱収縮性樹脂基材は滑り性が悪く、仕上がり外観を悪くするという傾向があった。
【０００５】
本発明は上記事情に対処してなされたものであり、細かい階調の印刷や写真印刷の再現性向上が可能なシュリンクラベルを提供することを目的とする。また、ラベラー処理における開口不良を減少させることが可能なシュリンクラベルを提供することを目的とする。さらには、シュリンクラベルの印刷絵柄が無地部の多い絵柄である場合であっても、仕上がり外観の質を維持できるシュリンクラベルを提供することを目的とする。
【課題を解決するための手段】
【０００６】
本発明者は、シュリンクラベルについて詳細に検討した結果、
（１）絵柄印刷の前に、熱収縮性樹脂基材の印刷面に対し、インキ密着性の良い透明インキまたは静電防止剤を、プライマー層として形成する事により、細かい階調の印刷や写真印刷の再現性を向上させることができること、
（２）前記プライマー層を、シュリンクラベルを筒状に形成するための重ね合わせ部分を除いて前記熱収縮性樹脂基材層の裏面側全面に形成することで、前記シュリンクラベルの原反を筒状に形成し巻き取った後、シュリンク・ラベラー等でラベル毎にカットして筒状に開口する際に、該プライマー層は筒状ラベルのカット部（筒の上端及び下端）の透明部の内側にも形成されているため、カット（押し切り）断面部における圧着が生じ難くなり、その結果、カット後のラベルが筒状に開かないという開口不良が減少すること、
（３）また、シュリンクラベルの印刷絵柄が無地部の多い絵柄である場合であっても、当該プライマー処理によって滑り性を向上させることが出来、その結果、シュリンクラベルの仕上がり外観を向上させることが出来ることを見出し、本発明を完成させた。
【０００７】
すなわち、本発明の請求項１に係る発明は、各種物品の周囲に巻付収縮するシュリンクラベルにおいて、外周側から、熱収縮性樹脂基材層と、透明インキまたは静電防止剤から成るプライマー層と、該プライマー層が設けられた領域の少なくとも一部に設けられた絵柄印刷層とが、順次積層されており、前記プライマー層は、前記シュリンクラベルを筒状に形成するための重ね合わせ部分を除いて、前記熱収縮性樹脂基材層の全面に設けられており、前記絵柄印刷は網点面積率が１０％以下のグラビア印刷であることを特徴とする、シュリンクラベルである。
【０００８】
また、本発明の請求項２に係る発明は、前記熱収縮性樹脂基材層のプライマー層を設けた面のポリエチレンテレフタレートに対する静摩擦係数は０．３５以下であることを特徴とする、請求項１に記載のシュリンクラベルである。
【０００９】
また、本発明の請求項３に係る発明は、前記熱収縮性樹脂基材層のプライマー層を設けた面のポリエチレンテレフタレートに対する動摩擦係数は０．３０以下であることを特徴とする、請求項１または請求項２に記載のシュリンクラベルである。
【発明の効果】
【００１０】
本発明によれば、シュリンクラベルに施される絵柄印刷を細かい階調の印刷や写真印刷とすることができる。また、ラベラー処理におけるシュリンクラベルの開口不良を減少させることができる。さらに、シュリンクラベルの絵柄印刷層のない部分の滑り性を向上させることが出来、その結果、シュリンクラベルの仕上がり外観を向上させることが出来る。
【発明を実施するための最良の形態】
【００１１】
以下、本発明の実施の形態について図面を参照して説明する。
図１は、本発明のシュリンクラベルの一実施形態を示す部分断面図である。図１において、本発明のシュリンクラベル１は、各種物品の周囲に巻付収縮して取り付けられた際に、上側が外周側となり、下側が内周側となるように図示されている。本発明のシュリンクラベル１は、熱収縮性樹脂基材層２の裏面にプライマー層３、絵柄印刷層４を備えており、絵柄印刷層４を被覆するように白インキ層５、が形成されているものである。
【００１２】
そして、熱収縮性樹脂基材層２の表面には、ＯＰニス層６が形成されている。ただし、ＯＰニス層６は、必要に応じて設けられるものであり、省略しても良い。また、ＯＰニス層６は他にマットＯＰニス層、スウェードニス層等であっても良い。
【００１３】
また、シュリンクラベル１の端部においては、シュリンクラベル１を筒状に形成するための重ね合わせ部分として接着剤を塗布する目的で、プライマー層３及びＯＰニス層６の各々相当する部分が除去されている。
【００１４】
シュリンクラベル１を構成する熱収縮性樹脂基材層２はシュリンク基材としての作用の他に、印刷基材としての作用をなすものである。このような熱収縮性樹脂基材層２には、例えば、延伸ポリエステル系フィルム、延伸ポリスチレン系フィルム、延伸ポリオレフィン系フィルム、ポリ乳酸系フィルム、発泡ポリオレフィン系フィルム、発泡ポリスチレン系フィルム、ポリエステル−ポリスチレン多層フィルム、不織布と収縮フィルムとのラミネートフィルムおよび延伸ポリエステル−ポリスチレン共押出しフィルムからなる群から選択される１種以上のフィルムを使用することができる。本発明における熱収縮性樹脂基材層には、例えば、延伸ポリスチレン系フィルムが好ましい。
【００１５】
プライマー層３は、熱収縮性樹脂基材層２と絵柄印刷層４との密着性の向上に作用するものであり、また、シュリンク・ラベラーによるカット（押し切り）の際に、断面部の圧着防止に作用するものである。さらには、シュリンクラベルの絵柄印刷層のない部分の滑り性の向上に作用するものである。
【００１６】
その材料としては公知の透明インキまたは静電防止剤を用いることが出来る。例えば、透明インキとしては、あまに油、きり油、大豆油、炭化水素油、ロジン、ロジンエステル、ロジン変性樹脂、シェラック、アルキッド樹脂、フェノール系樹脂、マレイン酸樹脂、天然樹脂、炭化水素樹脂、ポリ塩化ビニル系樹脂、ポリ酢酸系樹脂、ポリスチレン系樹脂、ポリビニルブチラール樹脂、アクリルまたはメタクリル系樹脂、ポリアミド系樹脂、ポリエステル系樹脂、ポリウレタン系樹脂、エポキシ系樹脂、尿素樹脂、メラミン樹脂、アミノアルキッド系樹脂、ニトロセルロース、エチルセルロース、塩化ゴム、環化ゴム等の中から１種または２種以上を併用した物、さらに可塑剤、安定剤、酸化防止剤、光安定剤、紫外線吸収剤、硬化剤、架橋剤、滑剤、帯電防止剤、充填剤、シリカ等の助剤の１種ないし２種以上を任意に添加し溶媒、希釈剤等で充分に混練、調整して得たインキ組成物を用いることが出来る。
【００１７】
また、静電防止剤としては、例えば、ノニオン系界面活性剤、ＮＮビス（２ヒドロキシエチル）脂肪酸アミン、グリセリン脂肪酸エステル、アニオン系界面活性剤、カチオン系界面活性剤、両性界面活性剤などに、さらに可塑剤、安定剤、酸化防止剤、光安定剤、紫外線吸収剤、架橋剤、滑剤、充填剤、シリカなどの助剤の１種ないし２種以上を任意に添加し、溶媒、希釈剤等で充分に混練、調整して得た静電防止剤組成物を用いることが出来る。また、静電防止剤に対し透明インキを任意に調整しても良い。
【００１８】
本発明におけるプライマー層には、例えば、アクリル系、ポリスチレン系、ニトロセルロース系樹脂のメジウムインキを用いることが好ましい。
【００１９】
絵柄印刷層４は各種印刷により使用されるインキから成るものであり、例えばグラビア印刷に使用されるインキにより絵柄印刷層４を形成することができる。具体的には、樹脂と溶媒から通常のインキビヒクルの１種ないし２種以上を調製し、これに、必要ならば、可塑剤、安定剤、酸化防止剤、光安定剤、紫外線吸収剤、硬化剤、架橋剤、滑剤、帯電防止剤、充填剤等の助剤の１種ないし２種以上を任意に添加し、更に、染料・顔料等の着色剤を添加し、溶媒、希釈剤等で充分に混練、調整して得たインキ組成物を使用することができる。
【００２０】
このようなインキビヒクルとしては、公知のもの、例えば、あまに油、きり油、大豆油、炭化水素油、ロジン、ロジンエステル、ロジン変性樹脂、シェラック、アルキッド樹脂、フェノール系樹脂、マレイン酸樹脂、天然樹脂、炭化水素樹脂、ポリ塩化ビニル系樹脂、ポリ酢酸系樹脂、ポリスチレン系樹脂、ポリビニルブチラール樹脂、アクリルまたはメタクリル系樹脂、ポリアミド系樹脂、ポリエステル系樹脂、ポリウレタン系樹脂、エポキシ系樹脂、尿素樹脂、メラミン樹脂、アミノアルキッド系樹脂、ニトロセルロース、エチルセルロース、塩化ゴム、環化ゴムなどの１種または２種以上を併用することができる。なお、インクビヒクルは、版から被印刷物に着色剤を運び、被膜として固着させる働きをする。
【００２１】
また、溶剤によってインキの乾燥性が異なるという現象がある。印刷インキに使用される主な溶剤は、トルエン、ＭＥＫ、酢酸エチル、ＩＰＡであり、速く乾燥させるために沸点の低い溶剤を用いるが、乾燥が速すぎると印刷物が掠れる場合や、うまく印刷できない場合があり、沸点の高い溶剤を適宜混合することができる。これによって、細かい文字もきれいに印刷できるようになる。着色剤には、溶剤に溶ける染料と、溶剤には溶けない顔料とがあり、グラビアインキにおいては顔料を使用する。顔料は無機顔料と有機顔料に分けられ、無機顔料としては酸化チタン（白色）、カーボンブラック（黒色）、アルミ粉末（金銀色）などがあり、有機顔料としてはアゾ系のものを好適に使用することができる。
【００２２】
なお、上記は、グラビア印刷で説明したが、凸版印刷、スクリーン印刷、転写印刷、フレキソ印刷、その他等の印刷方式であってもよい。また、印刷は、裏印刷でも、表印刷でもよい。
【００２３】
白インキ層５はシュリンクラベルが各種物品の周囲に巻付収縮して取り付けられた際に、その物品の周囲の色を隠蔽し、絵柄印刷層４の色相を際立たせる下地層として作用するものであり、シュリンクラベル１を各種物品に巻き付けた状態において内側に白インキ層５が、外側に絵柄印刷層４が配置されることとなる。ここで白インキ層５は、絵柄印刷層４の下地層としての作用のみならず、絵柄印刷層４の保護層としての作用、並びにシュリンクラベル１の裏面と物品との滑り性の向上にも作用するものである。
【００２４】
ただし、白インキ層５は必要に応じて設けられるものであり、絵柄に透明感を持たせる場合等には全部若しくは一部を省いても良い。
【００２５】
ＯＰニス層６は、シュリンクラベル１の片側端面部を除いて、熱収縮性樹脂基材層２全面に塗布形成され、熱収縮性樹脂基材層２の表面を保護し、さらには光沢を与えるものである。
【００２６】
ＯＰニス層６には、通常のインキビヒクルの１種ないし２種以上を調製し、必要に応じて、可塑剤、安定剤、酸化防止剤、光安定剤、紫外線吸収剤、硬化剤、架橋剤、滑剤、帯電防止剤、充填剤、その他の助剤の１種ないし２種以上を任意に添加し、溶媒、希釈剤等で充分に混練して得たインキ組成物を使用することができる。
【００２７】
なお、ＯＰニス層６は、本発明において省くこともできる。この場合、熱収縮性樹脂基材層２の表面の保護性は劣ることになるが、工程短縮という効果が得られる。
【００２８】
次に本発明のシュリンクラベルの製造方法について説明する。
図２は、図１に示されるシュリンクラベルを例として本発明の製造方法を説明するための工程図である。
【００２９】
まず、基材に延伸ポリスチレン系フィルムからなる熱収縮性樹脂基材層２を用い（図２（ａ））、この熱収縮性樹脂基材層２の裏面側（内周側）の片側端部（接着剤を塗布する部分に相当）を除いた全面にアクリル系樹脂からなるプライマー層３を塗布形成した後（図２（ｂ））、プライマー層３の表面（内周側）にグラビア印刷等の手法により、絵柄印刷層４を形成する（図２（ｃ））。その後、絵柄印刷層４を被覆するように白インキ層５を塗布形成する（図２（ｄ））。
【００３０】
最後に、熱収縮性樹脂基材層２の表面側（外周側）の片側端部（接着剤を塗布する部分に相当）を除いた全面にＯＰニス層６を塗布形成し（図２（ｅ））、シュリンクラベル１が得られる。
【００３１】
なお、上述のシュリンクラベルの製造方法の実施形態は例示であり、本発明はこれらの実施形態に限定されるものではない。
【実施例】
【００３２】
次に具体的な実施例を示して本発明を更に詳細に説明する。
（実施例１）
熱収縮性樹脂基材層として延伸ポリスチレン系フィルム（ＤＸＬ３００−２７Ｓ  三菱樹脂製）を用い、この熱収縮性樹脂基材層の裏面にプライマー層としてアクリル系メジウムインキ（ＯＳＭ  大日精化製）を厚さ３μｍ程度に形成し、次に絵柄印刷層を形成するためのインキとしてアクリル系グラビアインキ（ＯＳＭ  大日精化製）を用いて上記のプライマー層の表面に、網点面積率１０％〜１００％の階調版を用いてグラビア印刷を行い、続いて、絵柄印刷層の上に白インキ層を形成し、その後、熱収縮性樹脂基材層の反対側の表面にＯＰニス層を塗布形成した。
【００３３】
その後、従来の方法でスリット加工やミシン目加工を行い、得られたシュリンクラベルの原反の端部を貼り合わせて筒状に形成し巻き取ったものをシュリンクラベラー（ＳＷ１０  日本自働精機製）によりラベル毎にカットし、筒状に開口してＰＥＴボトルに筒貼りし、このＰＥＴボトルを温度９０℃のスチームトンネル（Ｋ＆Ｕシステム製）に通すことによりシュリンクを行った。
【００３４】
得られたシュリンクラベルは、延伸ポリスチレン系フィルムから成る熱収縮性樹脂基材層とアクリル系グラビアインキから成る絵柄印刷層の間にアクリル系メジウムインキから成るプライマー層が設けられているため、網点面積率１０％の階調印刷であっても良好に再現することができた。結果を表１に示す。
【００３５】
（実施例２）
実施例１で得られたシュリンクラベルの原反の端部を貼り合わせて筒状に形成し巻き取ったものを用いて、市販のシュリンクラベラー（ＳＷ１０  日本自働精機製）により、１０万枚のラベル毎カット及び筒状開口の評価試験を実施した。結果、本発明のシュリンクラベルでは、開口不良率は０．０２％と不良率が大幅に減少した。結果を表１に示す。
【００３６】
得られたシュリンクラベルは、筒状のラベル上下端部であるカット部の熱収縮性樹脂基材層の内周面にもアクリル系メジウムインキから成るプライマー層が設けられているため、シュリンクラベラーでラベルをカットした際に、カット断面部が圧着し難くなっており、その結果、ラベルを筒状に開口する処理における開口不良が大幅に減少するものであった。
【００３７】
（実施例３）
実施例１で得られたシュリンクラベルの延伸ポリスチレン系フィルム（ＤＸＬ３００−２７Ｓ  三菱樹脂製）のメジウムインキ（ＯＳＭ  大日精化製）面とポリエチレンテレフタレート（ＰＥＴ）フィルムとの動摩擦係数と静摩擦係数をＪＩＳ−Ｋ７１２５に準じて測定した。その結果、静摩擦係数は０．３５、動摩擦係数は０．３０であった。結果を表１に示す。
【００３８】
また、得られたシュリンクラベルは、絵柄印刷層及び白インキのない領域には、アクリル系メジウムインキから成るプライマー層が最内面として設けられているため、滑り性が向上し、シュリンクラベルの仕上がり外観も良好なものであった。
【００３９】
（比較例１）
熱収縮性樹脂基材層の裏面にプライマー層を設けないこと以外は、実施例１と同様にして網点面積率１０％〜１００％の階調版を用いてグラビア印刷を行い、シュリンクラベルを作製した。得られたシュリンクラベルにおける絵柄印刷は、網点面積率１５％の階調が限界であった。結果を表１に示す。
【００４０】
（比較例２）
熱収縮性樹脂基材層の裏面にプライマー層を設けないこと以外は、実施例１と同様にして得られたシュリンクラベルを用いて、実施例２と同様にして、１０万枚のラベル毎カット及び筒状開口の評価試験を実施した。結果、開口不良率は０．１０％と、本発明のシュリンクラベルの５倍の不良率であった。結果を表１に示す。
【００４１】
（比較例３）
熱収縮性樹脂基材層の裏面にプライマー層を設けないこと以外は、実施例１と同様にして得られたシュリンクラベルの延伸ポリスチレン系フィルム（ＤＸＬ３００−２７Ｓ  三菱樹脂製）面とポリエチレンテレフタレート（ＰＥＴ）フィルムとの動摩擦係数と静摩擦係数を、実施例３と同様にして測定した。その結果、静摩擦係数は０．５５、動摩擦係数は０．５０と、本発明のシュリンクラベルに比べ見劣りするものであった。結果を表１に示す。
【００４２】
【表１】
2010097136.tif 000003
【図面の簡単な説明】
【００４３】
【図１】本発明のシュリンクラベルの一例を示す断面図である。
【図２】本発明のシュリンクラベルの製造方法の一例を説明する断面図である。
【図３】筒状加工した原反からカットしたシュリンクラベルを容器に装着させる概略例を示す図である。
【符号の説明】
【００４４】
１・・・シュリンクラベル
２・・・熱収縮性樹脂基材層
３・・・プライマー層
４・・・絵柄印刷層
５・・・白インキ層
６・・・ＯＰニス層
７・・・筒状加工したシュリンクラベル原反
８・・・筒状に開口したシュリンクラベル
９・・・容器に巻付収縮したシュリンクラベル
【図１】
2010097136.tif 000004
【図２】
2010097136.tif 000005
【図３】
2010097136.tif 000006